"ポリヒドロキシアルカノエートからなり、繊維配向度が0.9以上、二色比が2.5以上でありβ晶を有し、繊維径が1000nm未満である生分解性ポリエステル系ナノ繊維。前記ポリヒドロキシアルカノエートが、3-ヒドロキシアルカノエートを重合してなるホモポリマーまたは共重合体である請求項1に記載の生分解性ポリエステル系ナノ繊維。前記3-ヒドロキシアルカノエートが3-ヒドロキシブチレートを含む3-ヒドロキシアルカノエートである請求項2に記載の生分解性ポリエステル系ナノ繊維。前記ポリヒドロキシアルカノエートが、ポリ3-ヒドロキシブチレート-コ-3-ヒドロキシヘキサノエートである請求項3に記載の生分解性ポリエステル系ナノ繊維。前記ポリ3-ヒドロキシブチレート-3-ヒドロキシヘキサノエートの3HHモル分率が2~15モルである請求項4に記載の生分解性ポリエステル系ナノ繊維。請求項1~5のいずれか一項に記載の生分解性ポリエステル系ナノ繊維の製造方法であって、ポリヒドロキシアルカノエートを溶液にした後に、溶液がノズルより供給されるエレクトロスピニング法により繊維化を行い、コレクターとしてディスクコレクターを用いることを特徴とする生分解性ポリエステル系ナノ繊維の製造方法。前記ポリヒドロキシアルカノエートを溶液にする際の溶剤がn-ブタノール、i-ブタノール、1-ペンタノール、2-ペンタノール、3-ペンタノール、i-ペンタノール、2-メチルー1-ブタノール、1,4-ジオキサン、テトラヒドロフラン、メチルエチルケトン、アセトニトリル、ジメチルホルムアミド、ジメチルスルホキシド、酢酸-n-ブチル、酢酸-i-ブチル、酢酸-n-プロピル、トルエン、ベンゼン、クロロベンゼン、及び、クロロホルムからなる群から選ばれる1以上の溶剤を用いることを特徴とする請求項6に記載の生分解性ポリエステル系ナノ繊維の製造方法。前記ディスクコレクターを1000m/min以上の速度で回転させることを特徴とする請求項6または7に記載の生分解性ポリエステル系ナノ繊維の製造方法。本発明は、これらの問題点を鑑み、機械的強度を満足できる繊維配向度、分子配向度を有した生分解性ポリエステル系ナノ繊維、及び、その製造方法を提供することにある。本発明者らは、前記課題を解決するために鋭意検討を重ねた結果、PHAを溶液にした後に、溶液がノズルより供給されるエレクトロスピニング法においてディスクコレクターにより捕集することで、繊維配向度と分子配向度と素早い結晶化速度に起因するβ晶を有する生分解性ポリエステル系ナノ繊維、およびその製造方法を見出し、本発明を完成するに至った。即ち、本発明は、ポリヒドロキシアルカノエートからなり、繊維配向度が0.9以上、二色比が2.5以上でありβ晶を有し、繊維径が1000nm未満である生分解性ポリエステル系ナノ繊維に関する。本発明の別の特徴は、ポリヒドロキシアルカノエートを溶液にした後に、溶液がノズルより供給されるエレクトロスピニング法により繊維化を行い、コレクターがディスクコレクターである生分解性ポリエステル系ナノ繊維の製造方法に関する。本発明によれば、機械的強度が期待できる繊維配向度、分子配向度の良好な生分解性ポリエステル系ナノ繊維を、繊維間の融着をさせることなく製造することができる。以下に本発明を詳細に説明する。本発明の生分解性ポリエステル系ナノ繊維は、ポリヒドロキシアルカノエートからなる繊維である。本発明のポリヒドロキシアルカノエートにおいて使用するPHAは、[-O-CHR-CH2-CO-]ただし、式中、RはCnH2n1で表されるアルキル基で、nは1~15の整数である。で示される3-ヒドロキシアルカン酸由来の繰り返し単位を有する重合体を好適に用いることができる。PHAは微生物から生産されるものが好ましく、PHAを生産する微生物としては、PHA類生産能を有する微生物であれば特に限定されない。例えば、ポリ3-ヒドロキシブチレート以下、PHBと略記することもある。生産菌としては、1925年に発見されたBacillusmegateriumが最初で、他にもカプリアビダスネケイターCupriavidusnecator、旧分類:アルカリゲネスユートロファスAlcaligeneseutrophus、ラルストニアユートロフアRalstoniaeutropha、アルカリゲネスラタスAlcaligeneslatusなどの天然微生物が知られており、これらの微生物ではPHBが菌体内に蓄積される。また、ポリ3-ヒドロキシブチレート-コ-3-ヒドロキシバリレート以下、PHBVと略記することもある。およびPHBHなど生産したいPHAに合わせて、各種PHA合成関連遺伝子を導入した遺伝子組み換え微生物を用いても良いし、基質の種類を含む培養条件の最適化をしてもよい。本発明で使用するPHAの具体例としては、ポリ-3-ヒドロキシブチレート以下、P3HBと略記することもある。、ポリ-3-ヒドロキシヘキサノエート以下、P3HHと略記することもある。、ポリ-3-ヒドロキシバリレート以下、P3HVと略記することもある。、ポリ-3-ヒドロキシオクタノエート以下、P3HOと略記することもある。、ポリ-3-ヒドロキシデカノエート以下、P3HDと略記することもある。、ポリ-3-ヒドロキシプロピオネート以下、P3HPと略記することもある。などのホモポリマーやそれらを構成するモノマーが共重合して得られる共重合体が挙げられる。これらの中でも3-ヒドロキシブチレートから誘導されるユニットを含む重合体を好適に用いることができる。さらに好ましくは、3-ヒドロキシブチレートから誘導されるユニットと3-ヒドロキシヘキサノエートから誘導されるユニットを含む重合体を好適に用いることができる。PHAの重量平均分子量は、30万~300万が好ましく、40万~250万がより好ましい。本発明においては、特に従来法では紡糸が困難であったPHBHや、3HBと3HHに加えて第3成分として他のヒドロキシアルカン酸を含む組成物を重合して得られる共重合体に適しているが、これらに限定されるものではない。なお、PHBHの場合、3HHのモル分率は、2~15モルが好ましく、2~9がより好ましい。モル分率がこれらの範囲内であると、繊維化時の紡糸性が更に向上する。本発明で使用するPHAに、当該成分以外のポリマー成分や、酸化防止剤、紫外線吸収剤、染料や顔料などの着色剤、可塑剤、滑剤、無機充填剤、帯電防止剤などの添加剤成分や、結晶化速度を調整するための核剤を含有させてもよい。また、これらの他のポリマー成分や添加剤成分の添加量としては、PHAの特性を損なわない程度あれば、特に制限されるものではない。本発明において得られる生分解性ポリエステル系ナノ繊維は繊維断面の直径、すなわち繊維径が1000nm未満のナノサイズのものである。ナノサイズの繊維からなる構造体は、空隙率が小さい、比表面積が大きいなどの形態に起因して、ろ過性能、払拭性能、液保持性能などに優れることが知られているが、1000nm以上であるとそれらの効果は薄く、効果を発現するには1000nm未満が好ましく、更に好ましくは800nm未満である。繊維断面が円形以外の異形断面形状の場合は、同じ断面積を有する円形断面の繊維の繊維径が1000nm未満であれば、本発明の生分解性ポリエステル系ナノ繊維として扱うことができる。本発明の繊維配向度とは、得られた繊維集合体の走査型電子顕微鏡写真を撮影し、繊維軸方向に平行な直線に対して各繊維が交わった部分の角度θを測定し、その任意に選んだ交点100点のcosθの平均値である。繊維が繊維軸方向に規則正しく配列している度合いを表す指標であり、規則正しく配列することにより紡糸時の繊維の進行方向、即ち延伸にかかわる力が有効に作用し機械的強度の向上が期待される。繊維配向度が0.9未満では従来の不織布シート状のナノ繊維と大差のない分子配向度、結晶化度しか期待できない。機械的強度の向上が期待できるのは繊維配向度が0.9以上、好ましくは0.95以上、更に好ましくは0.99以上である。本発明の繊維の分子配向度は二色比により判断する。二色比とは繊維軸方向と繊維軸に垂直方向のFT-IRの吸収強度を測定し、繊維軸方向の吸収強度/繊維軸に垂直方向の吸収強度が二色比として表される。本発明で使用するPHAは1128cm-1に特徴的な吸収を示すことから、1128cm-1における吸収強度より二色比を求めた。一般に、二色比は1.0以上あれば分子配向しているが、ナノサイズの繊維において例えば不織布やナノサイズフィラメントとして使用する場合、実用的な機械的強度を得るためには好ましくは2.5以上、更に好ましくは3.0以上である。本発明においては、特に従来法では紡糸が困難であったPHBHは、結晶化速度が遅いため紡糸直後に繊維が融着することが大きな問題であり紡糸直後にβ晶を発現することはなかったが、本発明においてはβ晶を発現することができる。β晶が発現するまで結晶化が促進されていれば、繊維間の不要の融着は起こらず単繊維での取り扱いが可能となる。本発明の繊維は溶液がノズルより供給されるエレクトロスピニング法により実施される。ノズルより供給されるエレクトロスピニング法であれば、特に限定はなく、例えばメック社製のエレクトロスピニング装置NANON2006-E-00099により製造することができる。本発明の繊維は、繊維を捕集するコレクターにディスクコレクターを使用する。ディスクコレクターは回転しながら円盤の厚みの部分で繊維を捕集する。この際に繊維に分子配向をもたらし、高い二色比を達成することが可能となり、更にはβ晶の発現も可能とする。これらの効果をもたらすにはディスクコレクターの回転数が1000rpm以上であることが好ましく、更に好ましくは1500rpm以上である。本発明のエレクトロスピニングにはPHAの溶液を使用する。使用する溶媒はPHAを溶解できる溶媒であれば特に限定されるものではなく、例えば、n-ブタノール、i-ブタノール、1-ペンタノール、2-ペンタノール、3-ペンタノール、i-ペンタノール、2-メチルー1-ブタノール、1,4-ジオキサン、テトラヒドロフラン、メチルエチルケトン、アセトニトリル、ジメチルホルムアミド、ジメチルスルホキシド、酢酸-n-ブチル、酢酸-i-ブチル、酢酸-n-プロピル、トルエン、ベンゼン、クロロベンゼン、クロロホルム等を好適に用いることができる。溶解温度、溶液の取り扱い易さ等の観点よりクロロホルム、テトラハイドロフラン、アセトニトリル、メチルエチルケトンが好ましい。これらの溶媒であれば、100°C未満で樹脂を溶解させることができるため本発明に好適に用いることができる。以下に実施例を示し、本発明をより具体的に説明するが、本発明はこれらの実施例に何ら限定されるものではない。得られた繊維の評価は、以下の方法により実施した。実験例1繊維配向度の確認得られた繊維集合体の走査型電子顕微鏡写真を撮影し、繊維軸方向に平行な直線に対して各繊維が交わった部分の角度θを測定し、その任意に選んだ交点100点のcosθの平均値を繊維配向度とした。実験例2二色比の確認パーキンエルマー社のFT-IRAutoimageを使用し、1128cm-1におけるエステル結合の繊維軸方向、および繊維軸に垂直方向の吸収強度を測定し、繊維軸方向の吸収強度/繊維軸に垂直方向の吸収強度の比を算出した。二色比が1.0以上ならば分子が配向しているということが可能である。実験例3β晶の確認リガク社の小角X線回折測定装置RINT-2100-FSLを使用し、その回折パターンよりβ晶の有無を判定した。実施例13-ヒドロキシアルカノエート重合体を生成する微生物として、J.Bacteriol.,179,48211997に記載のプラスミドpJRDEE32を導入したAlcaligeneseutrophusPHB-4株を用いて、原料、培養条件を適宜調整して生産されたPHBH3HHモル分率:5mol、MW重量平均分子量:約50万、ガラス転移温度:0°C、結晶化温度:60°C、融点:160°Cの樹脂を用いた。このPHBH樹脂をクロロホルムに10重量となるように溶解した。この溶液を、メック社製エレクトロスピニング紡糸装置NANON2006-E-00099に供給し、エレクトロスピニングを実施した。0.19mmのノズルより0.8mL/minの速度で、印加電圧20KV、ノズル-コレクター間距離150mmの条件でPHBH溶液を押し出した。コレクターは、幅5mm、直径200mmの円盤状電極板の円周部分に、ディスクを回転1890rpmさせながら繊維を捕集するディスク式コレクターメック社製を使用した。繊維配向度は0.994、繊維径は560nm、二色比は3.4でβ晶が発現した。実施例1の結果及び、以下の比較例の結果を表1に示した。比較例1実施例1で用いたPHBH樹脂のペレットを175°Cに昇温した溶融押出機で溶融押出しし、孔径1.0mm、孔数10個、直径20mmのノズルを用いて紡出し、延伸工程にて3.0倍に延伸し、繊維径68000nm繊度43.9dtexのPHA繊維を作製した。得られた繊維は繊維間の融着が起こり、β晶の発現も観察されなかった。比較例2延伸倍率を4.5倍にした以外は比較例1と同様の方法にて繊維を作製し、繊維径28000nm繊度17.9dtexのPHBH繊維を作製した。得られた繊維は繊維間の融着が起こり、β晶の発現も観察されなかった。比較例3コレクターを、プレートコレクターの上に、電極幅を0.001mmの2枚の電極を平行に設置し、電極の両端を絶縁体であるスライドガラスで挟んだ平行電極を使用した以外は実施例1と同様の方法で繊維を作製した。繊維配向度は0.991、繊維径は920nm、二色比は2.4でβ晶は観察されなかった。比較例4実施例1と同じPHBH樹脂をクロロホルムに10重量となるように溶解させたポリマー溶液を調整した。このポリマー溶液をフリーサーフェース式エレクトロスピニング装置エルマルコ社製NANOSPIDDERLAB-S-0909-00065に供給し、直径0.28mmのワイヤーより、高圧電源による電圧50KVを印加して、ワイヤー電極とコレクターの間隔150mmにて紡糸した。コレクターを、プレートコレクターの上に、電極幅を0.001mmの2枚の電極を平行に設置し、電極の両端を絶縁体であるスライドガラスで挟んだ平行電極を使用した以外は実施例1と同様の方法で繊維を作製した。繊維配向度は0.993、繊維径は2800nm、二色比は1.10でβ晶は観察されなかった。"